Brevet FR3038446A1 (20170106)
REVENDICATIONS1. L Matériau composite conducteur comprenant un réseau interconnecté de particules conductrices, lesdites particules 5 conductrices comprennent un coeur en matériau organique enrobé d'au moins une couche d'un matériau conducteur thermique et/ou électrique, caractérisé en ce que la totalité des particules sont interconnectées dans la structure interne dudit matériau 10 composite conducteur, formant ainsi un réseau continu tridimensionnel de matériau conducteur, et en ce que la proportion massique de l'élément conducteur d'enrobage dudit matériau composite conducteur représente entre 1 % et 30 % en poids du poids total du matériau 15 composite conducteur.\n<CLM>\1\tMatériau composite conducteur selon la revendication 1, dans lequel la proportion massique de l'élément conducteur d'enrobage dudit matériau composite conducteur représente 20 entre 5 % et 20 % en poids du poids total du matériau composite conducteur.\n<CLM>\1\tMatériau composite conducteur selon l'une quelconque des revendications 1 ou 2, dans lequel ledit matériau 25 composite conducteur est sous forme d'un film ou d'un objet tridimensionnel.\n<CLM>\1\tMatériau composite conducteur selon l'une quelconque des revendications 1 à 3, dans lequel ladite couche de 30 matériau conducteur est en matériau métallique, ou céramique, ou organique.\n<CLM>\1\tMatériau composite conducteur selon la revendication 4, dans lequel ledit matériau conducteur comprend au moins un 35 métal choisi parmi l'argent, l'or, le cuivre, l'aluminium, le titane, le nickel, le cobalt, et le fer. 3038446 13\n<CLM>\1\tMatériau composite conducteur selon la revendication 4, dans lequel ledit matériau conducteur est une céramique choisie parmi les oxydes métalliques, les nitrures, les carbures, les composés à base de silicium, et les composés mixtes à base d'étain.\n<CLM>\1\tMatériau composite conducteur selon la revendication 4, dans lequel ledit matériau conducteur est un matériau organique de type polymère conducteur choisi parmi les familles des polyacéthylènes, des polypyrroles et des polyanilines.\n<CLM>\1\tMatériau composite conducteur selon l'une quelconque des revendications 1 à 7, dans lequel ledit coeur en matériau 15 organique est choisi parmi : - les thermoplastiques comme les polyéthylènes (PE), les polypropylènes (PP), les polyétheréthercétones (PEEK), polyéthercétonecétone (PEKK), les polychlorures de vinyle (PVC), les polyfluorures de vinylidène (PVDF), 20 les polytétrafluoroéthylènes (PTFE), les silicones, et - les thermodurcissables comme les époxys, les polyesters, les polyuréthanes, les acryliques.\n<CLM>\1\tMatériau composite conducteur selon l'une quelconque 25 des revendications 1 à 8, dans lequel ledit coeur en matériau organique possède une granulométrie comprise entre 300 nm et 10 mm, et de préférence entre 5 pm et 300 pm.\n<CLM>\1\tMatériau composite conducteur selon l'une quelconque 30 des revendications 1 à 9, dans lequel ledit coeur en matériau organique se présente sous forme sphérique, lamellaire, ou sous forme d'un flocon, d'un film, ou d'un granulé suivant une forme irrégulière, spongieuse. 35\n<CLM>\1\tMatériau composite conducteur selon l'une quelconque des revendications 1 à 10, présentant une résistivité électrique comprise entre 16.10-9 S2.m et 100 Q.m. 3038446 14\n<CLM>\1\tMatériau composite conducteur selon l'une quelconque des revendications 1 à 11, présentant une conductivité thermique comprise entre 2 W.m 1.K 1 et 50 W.m 1.K\n<CLM>\1\t5\n<CLM>\1\tMatériau composite conducteur selon la revendication 12, présentant une conductivité thermique comprise entre 5 W.m-1.K-1 et 10 W.m-1.K-1.\n<CLM>\1\tMatériau composite conducteur selon l'une quelconque 10 des revendications 1 à 13, dans lequel ledit coeur en matériau organique comprend des charges thermiquement et/ou électriquement conductrices.\n<CLM>\1\tMatériau composite conducteur selon la revendication 14, dans lequel lesdites charges conductrices sont revêtues d'un matériau conducteur thermique et/ou électrique de type graphite, graphène, nanotubes de carbone, fibres végétales, polymères conducteurs.\n<CLM>\1\tProcédé de fabrication d'un matériau composite conducteur selon l'une quelconque des revendications 1 à 15, comprenant les étapes suivantes : a) fourniture et/ou réalisation de particules organiques chargées ou non ; b) enrobage desdites particules organiques par une ou plusieurs couches d'au moins un matériau conducteur thermique et/ou électrique pour former des particules conductrices, c) mise en forme desdites particules conductrices pour former un film conducteur ou une pièce dont la forme aura été définie au préalable, ledit procédé étant caractérisé en ce que l'étape b) d'enrobage desdites particules organiques est réalisée : - soit en utilisant une technologie de traitement de surface par voie sèche, lesdites particules étant mises en suspension dans un lit fluidisé biphasique ou par des moyens mécaniques de mise en rotation ou vibration ; 3038446 15 - soit en utilisant une technologie de traitement de surface en voie humide faisant intervenir des réactions d'oxydoréduction de précipitation ou de polymérisation à la surface des particules, lesdites 5 particules étant mises en suspension dans un lit fluidisé triphasique ou par des moyens mécaniques ou magnétiques d'agitation.\n<CLM>\1\tProcédé de fabrication d'un matériau composite 10 conducteur selon la revendication 16, dans lequel l'étape c) de mise en forme desdites particules conductrices est réalisée par des techniques choisies parmi le frittage suivi d'un laminage, le prototypage, le thermoformage, ou la projection thermique. 15